(57)【要約】      （修正有）【課題】高次加工して、衣服などに使用する際、スパンライクな外観、マイクロパウダータッチの風合いを有し、ストレッチ性に優れた布帛を供給することが可能な被覆弾性糸を提供する。【解決手段】芯糸に繊度が１０〜２３５dtexの弾性繊維（イ）が、鞘糸に繊度が１０〜１６７dtexのフィラメント繊維（ロ）が配されたループヤーン（Ｙ）であって、前記弾性繊維（イ）および前記フィラメント繊維（ロ）は互いにループ（ハ）およびタルミ（ニ）によって交絡し、糸表面から０．３５ｍｍ以上のループ（ハ）およびタルミ（ニ）の合計個数が１２０個／ｍ以上であるループヤーン（Ｙ）。【選択図】図１
2010203016.tif 000002
【特許請求の範囲】
【請求項１】
芯糸に繊度が１０〜２３５dtexの弾性繊維が、鞘糸に繊度が１０〜１６７dtexのフィラメント繊維が配されたループヤーンであって、前記弾性繊維および前記フィラメント繊維は互いにループおよびタルミによって交絡し、糸表面から０．３５ｍｍ以上のループおよびタルミの合計個数が１２０個／ｍ以上であることを特徴とするループヤーン。
【請求項２】
前記弾性繊維がポリウレタン系弾性繊維またはポリオレフィン系弾性繊維であることを特徴とする請求項１記載のループヤーン。
【請求項３】
複数糸条の鞘糸からなることを特徴とする請求項１または２記載のループヤーン。
【請求項４】
糸表面から２．０ｍｍ以上のループおよびタルミの合計個数が２個／ｍ以下であることを特徴とする請求項１〜３のいずれか記載のループヤーン。
【請求項５】
鞘糸がポリアミドフィラメント繊維またはポリエステルフィラメント繊維であることを特徴とする請求項１〜４のいずれか記載のループヤーン。
【発明の詳細な説明】
【技術分野】
【０００１】
本発明は、高次通過性に優れ、スパンライクな外観、マイクロパウダータッチの風合いを有し、ストレッチ性に優れた布帛を得るのに好適なループヤーンに関する。
【背景技術】
【０００２】
従来より、スパンライクな外観、風合いを有するフィラメント糸として、マルチフィラメント糸条に流体乱流処理を施したループヤーン、いわゆるタスラン糸が広く知られている。このような、ループヤーンは糸表面に細かい極小ループが形成され、布帛を形成したとき、いわゆるピーチタッチ、マイクロパウダータッチなどと呼ばれる風合いを有している（特許文献１、２参照）。しかし、糸自体に伸縮性がなく、例えば、高密度織物を製織する場合、全くストレッチを有さない。近年のストレッチブームを反映し、ピーチタッチの風合いを有しながらも、伸縮性に優れた布帛が消費者より求められている。
【０００３】
一方、ストレッチに優れ、梳毛調の風合いを有するものとしてファンシーヤーンが知られている（特許文献３参照）。ファンシーヤーンとは、主に、ダブルカバリング機上でポリウレタン系弾性繊維を芯糸として、花糸、押糸になる糸条を被覆旋回して製造される。このようにして製造された糸は、花糸による粗大なループを有しており、このため意匠性に優れるが、ループが粗大であるため、マイクロパウダータッチは再現できず、さらに、ファスナー現象による糸パッケージからの高速解除に問題があり、工業的に使用されることが少なかった。
【０００４】
さらに、近年ではポリトリメチレンテレフタレート繊維を用いた複合加工糸やループヤーンが多数提案されており（特許文献４参照）、好風合いと伸縮性を兼備するものとして扱われているが、消費者からのさらなる伸縮性の要望は強く、伸縮性を改善したループヤーンの開発が急務となっている。
【先行技術文献】
【特許文献】
【０００５】
【特許文献１】特公昭３６−１３１２０号公報
【特許文献２】特開昭５６−６８１３０号公報
【特許文献３】特開２００１−２１４３３８号公報
【特許文献４】特開２００４−２７０１２４号公報
【発明の概要】
【発明が解決しようとする課題】
【０００６】
本発明の目的は、高次通過性に優れ、スパンライクな外観、マイクロパウダータッチの風合いを有し、ストレッチ性に優れた布帛を得るのに好適なループヤーンを提供することにある。
【課題を解決するための手段】
【０００７】
本発明のループヤーンは、前記課題を解決するため、以下の構成を有する。すなわち、芯糸に繊度が１０〜２３５dtexの弾性繊維が、鞘糸に繊度が１０〜１６７dtexのフィラメント繊維が配されたループヤーンであって、前記弾性繊維および前記フィラメント繊維は互いにループおよびタルミによって交絡し、糸表面から０．３５ｍｍ以上のループおよびタルミの合計個数が１２０個／ｍ以上であることを特徴とするループヤーンである。
【発明の効果】
【０００８】
本発明によれば、スパンライクな外観、マイクロパウダータッチの風合いを有し、ストレッチ性に優れた布帛を供給することが可能なループヤーンを得ることができる。
【図面の簡単な説明】
【０００９】
【図１】本発明のループヤーンの一実施形態を示す模式図である。
【図２】本発明のループヤーンの製造工程の一例を示す概略模式図である。
【発明を実施するための形態】
【００１０】
図１は、本発明のループヤーンの形態をモデル的に示したものである。本発明のループヤーンＹは、芯糸に弾性繊維（イ）、鞘糸にフィラメント繊維（ロ）が配されたループヤーンＹであって、糸表面からループ（ハ）およびタルミ（ニ）が浮いた糸形態を有している。
【００１１】
そして、０．３５ｍｍ以上のループ（ハ）およびタルミ（ニ）の合計個数が１２０個／ｍ以上である。０．３５ｍｍ以上のループ（ハ）およびタルミ（ニ）の合計個数が１２０個／ｍ未満であれば、スパンライクな外観、さらにはマイクロパウダータッチの風合いを再現することができず、生糸調の単調な外観、風合いとなる。０．３５ｍｍ以上のループ（ハ）およびタルミ（ニ）の合計個数は、スパンライクな外観やマイクロパウダータッチの風合いの点では多いほうが好ましいが、技術的な理由から５００個／ｍが現実的な上限であるといえる。
【００１２】
一方、糸表面から２．０ｍｍ以上のループおよびタルミの合計個数は２個／ｍ以下が好ましく、さらに好ましくは０．２５個／ｍ以下である。２．０ｍｍ以上となる粗大ループが２個／ｍより多くなると、糸パッケージからの解除時にファスナー現象を起こしやすくなり、工程通過性に問題を生じやすくなる。さらに、布帛外観を悪くするだけでなく、風合い面でも粗さが強調されるため、細かいパウダー調の風合いが再現できない。
【００１３】
なお、本発明におけるループおよびタルミの個数は、走行しているループヤーンに側面から光を投光し、ループおよびタルミが光を横切った回数をカウントする。測定法をより詳細に説明する。まず、光が走行糸側面にあたるようにセットする。その状態から、０．０１ｍｍずつ光の位置を上方にずらしながらカウントを続き、カウント数が極大値を示す光の位置を糸表面とする。この糸表面からさらに上方にずらした寸法が、糸表面から突出したループおよびタルミの長さであり、ここでは、０．３５ｍｍ以上および２．０ｍｍ以上突出したループおよびタルミを測定する。
【００１４】
ここで、本発明のループヤーンの芯糸について説明する。
【００１５】
芯糸には弾性繊維が用いられるが、本発明における弾性繊維とはゴム状弾性をもっている繊維のことをいう。
【００１６】
芯糸の弾性繊維の繊度は１０〜２３５dtex、好ましくは２０〜７８dtexの範囲である。芯糸の繊度が１０dtexより小さいと十分なストレッチパワーを得ることが出来ない。一方、２３５dtexより大きいと布帛が厚くなり、その着圧も課題となるため衣料用途として不適である。さらに、ループヤーン交絡時に、強いパワーで鞘糸を引き込むため、鞘糸が交絡しながらも粗大なループを形成してしまい、多数の細かいループによるマイクロパウダー調の風合いを再現することが難しくなる。
【００１７】
本発明のループヤーンの芯糸である前記弾性繊維はポリウレタン系弾性繊維またはポリオレフィン系弾性繊維であることが好ましい。ポリウレタン系弾性繊維およびポリオレフィン系弾性繊維は、一般的に破断伸度が３００％以上であり、十分な伸縮性を求められる加工糸の芯糸となる素材として好適なのである。
【００１８】
例えば、ポリウレタン系弾性繊維の場合、ポリマージオールと有機ジイソシアネートを主体とするイソシアネートと多官能活性水素化合物とを反応させて得られるポリウレタン重合体を紡糸して得られたものが好ましい。
【００１９】
本発明で用いるポリマージオールとしては、ポリテトラメチレンエーテルグリコール、ポリエチレングリコール、プロピレンエーテルグリコールのようなポリエーテル系グリコール類、エチレングリコール、１，６−ヘキサンジオール、１，４−ブタンジオール、ネオペンチルグリコールなどのグリコール類の少なくとも一種とアジピン酸、スベリン酸、アゼライン酸、セバシン酸、β−メチルアジピン酸、イソフタル酸などのジカルボン酸の少なくとも一種を反応させて得られるポリエステル系グリコール類、ポリカプロラクトングリコール、ポリヘキサメチレンジカーボネートグリコールのようなポリマージオールの一種または二種以上の混合物または共重合物が例示できる。
【００２０】
また、本発明で用いる有機ジイソシアネートとしては、４，４´−ジフェニルメタンジイソシアネート、１，５−ナフタレンジイソシアネート、１，４−フェニレンジイソシアネート、２，４−トリレンジイソシアネート、ヘキサメチレンジイソシアネート、１，４−シクロヘキサンジイソシアネート、４，４´−ジシクロヘキシルメタンジイソシアネート、イソホロンジイソシアネートのような有機ジイソシアネートの一種または二種以上の混合物が例示できる。さらにトリイソシアネートを少量併用してもよい。
【００２１】
本発明で用いる多官能活性水素化合物としては、エチレンジアミン、１，２−プロピレンジアミン、ヘキサメチレンジアミン、キシリレンジアミン、４，４´−ジフェニルメタンジアミン、ヒドラジン、１，４−ジアミノピペラジン、エチレングリコール、１，４−ブタンジオール、１，６−ヘキサンジオール、水などの一種またはこれらの二種以上の混合物が例示できる。
【００２２】
所望により、これらの化合物に、モノアミン、モノアルコールのような停止剤を少量併用してもよい。また、２，６−ジテトラブチルパラクレゾール、亜リン酸エステルなどの酸化防止剤、ヒドロキシベンゾフェノン系またはヒドオキシベンゾチアゾールなどの光または紫外線の吸収剤、１，１−ジアルキル置換セミカルバジド、ジチオカルバミン酸塩などのガス黄変、劣化防止剤、および酸化チタン、酸化亜鉛などの白色顔料を適宜使用してもよい。
【００２３】
一方、ポリオレフィン系弾性繊維の場合、均一に分枝を有し、実質的に線状であるオレフィンをいい、好ましくは耐熱性等の諸物性を向上せしめる観点から、架橋処理が施されてなる繊維である。ここで均一に分枝していて実質的に線状であるオレフィン繊維とは、オレフィン系モノマーを重合させた重合物であり、その重合物の分岐度合いが均一であるものを言う。
【００２４】
例えばαオレフィンを共重合させた低密度ポリエチレンや特表平８−５０９５３０号公報記載の弾性繊維がこれに当たる。また架橋処理の方法としては、例えばラジカル開始剤やカップリング剤などを用いた化学架橋や、エネルギー線を照射することによって架橋させる方法等が挙げられる。製品となった後の安定性を考慮するとエネルギー線照射による架橋が好ましいが、本発明はこれらの方法に限定されるものではない。
【００２５】
次に、本発明のループヤーンの鞘糸について説明する。
【００２６】
本発明のループヤーンの鞘糸の繊度は１０〜１６７dtexの範囲である。鞘糸の繊度が１０dtexより小さいと十分な被覆性が得られず、芯糸が外に露出するため、高次加工で糸切れが発生したり、外観面でも不染部分が露出した状態になり好ましくない。一方、鞘糸の繊度が１６７dtexより大きいと鞘糸が芯糸である弾性繊維と強く交絡し、外側から拘束しているため、ループヤーンの伸縮性が減じることとなる。さらに、鞘糸の単繊維繊度は２dtex以下であることが好ましい。鞘糸の単繊維繊度は２dtex以下となることにより、各フィラメントの曲げ剛性が小さくなり、ループが小さくなるだけでなく、布帛を形成したとき、風合いがよりソフトなものとなる。
【００２７】
本発明のループヤーンの鞘糸は、フィラメント繊維である。鞘糸には複数糸条のフィラメント繊維を用いることが好ましく、その場合は鞘糸同士で２０％以上の糸長差を付与することがさらに好ましい。２０％以上の糸長差を付与することにより、糸表面から細かいループ、タルミを形成しやすくなり、高次通過性を阻害することなく生地にしたとき、マイクロパウダータッチの風合いを有する。同等の効果を有する方法として鞘糸同士の熱水収縮率差を１０％以上のものを使用することが好ましい。熱水収縮率差を１０％以上有することで、染色工程にて、低収縮のフィラメント繊維が糸表面から浮き、ループ、タルミを形成する。
【００２８】
フィラメント繊維の態様は原糸、仮ヨリ加工糸、もしくは先染め糸などのいずれであってもよく、また、これらの複合糸であってもよい。
【００２９】
本発明のループヤーンの鞘糸としては、ポリアミドフィラメント繊維またはポリエステルフィラメント繊維などの非弾性繊維が好ましい。非弾性繊維であることで、弾性繊維に対してループやタルミを形成しやすくなる。
【００３０】
本発明で用いるポリアミドフィラメント繊維としては、ナイロン６繊維、ナイロン６６繊維、ナイロン４６繊維等の通常のポリアミド繊維であればよいが、なかでも、透明性や光沢感が特に優れるナイロン６繊維が、繊維自体の透明性や光沢感が優れており、特に好ましい。
【００３１】
そのポリアミドは、実質的に、ナイロン６、ナイロン６６、ナイロン４６等のポリマ単位のいずれか１種類のみからなるポリアミドであることが好ましいが、その機械的特性や透明性等を阻害しない程度の少量、例えば３モル％以下程度であれば、他のポリマ単位が共重合されていてもよい。また同様にその機械的特性や透明性等を阻害しない程度の少量、例えば３重量％以下程度であれば、他のポリマがブレンドされていてもよい。
【００３２】
そのポリアミドの添加剤として、必要に応じて光安定剤、熱安定剤、酸化防止剤、帯電防止剤、染色性向上剤、酸化チタンで代表される艶消し剤や顔料等が添加されていてもよい。
【００３３】
一方、本発明で用いるポリエステルフィラメント繊維としては、ポリエチレンテレフタレート、ポリトリメチレンテレフタレート、ポリブチレンテレフタレート、ポリエチレンナフタレート、ポリ乳酸など何れのフィラメント繊維であってもよいが、特にポリエチレンテレフタレートが好ましい。
【００３４】
ポリエチレンテレフタレートとしては、例えば、テレフタル酸を主たる酸成分とし、エチレングリコールを主たるグリコ−ル成分として得られるポリエステルが好ましい。ただし、他のエステル結合を形成可能な共重合成分が２０モル％以下の割合で含まれるものも好ましく、１０モル％以下の割合で含まれるものはより好ましい。
【００３５】
共重合可能な化合物として、たとえばスルフォン酸、ナトリウムスルフォン酸、硫酸、硫酸エステル、硫酸ジエチル、硫酸エチル、脂肪族スルフォン酸、エタンスルフォン酸、クロロベンゼンスルフォン酸、脂環式スルフォン酸、イソフタル酸、セバシン酸、アゼライン酸、ダイマー酸、アジピン酸、シュウ酸、デカンジカルボン酸などのジカルボン酸、ｐ−ヒドロキシ安息香酸、ε−カプロラクトンなどのヒドロキシカルボン酸などのジカルボン酸類、トリエチレングリコール、ポリエチレングリコール、プロパンジオール、ブタンジオール、ペンタンジオール、ハイドロキノン、ビスフェノールＡなどのジオール類が好ましく使用される。
【００３６】
また、必要に応じて、艶消し剤となる二酸化チタン、滑剤としてのシリカやアルミナの微粒子、抗酸化剤としてヒンダードフェノール誘導体、着色顔料などを添加してもよい。
【００３７】
上記発明のループヤーンは、例えば次のように製造することができる。
【００３８】
すなわち、芯糸である弾性繊維１と鞘糸であるフィラメント繊維２、３を図２に示す工程に通し、本発明のループヤーンを得る。図２に示す工程では、まず、弾性繊維１を送り出しローラー４とフィードローラー５の間で解除しながらプレドラフトする。同時に、フィラメント繊維２を解除しながらフィードローラー５上で弾性繊維１と引き揃える。引き揃えられた糸条は、フィードローラー５によりノズル７に過供給される。一方、フィラメント繊維３をフィードローラー６によりノズル７に直接過供給する。このとき、フィラメント２に対し、２０％以上の糸長差をつけるべく、フィードローラー５とフィードローラー６のスピードを２０％以上異なるように設定するのが好ましい。ノズル７では、弾性繊維１とフィラメント繊維２、３に流体が噴射され、ループやタルミが形成される。ループやタルミの個数、大きさは、弾性繊維とフィラメント繊維との糸長差やノズル７による流体圧の大きさを調整することで適宜変化させることができる。ノズルは、多数の極小ループ、タルミを形成する観点から、流体乱流ノズル、いわゆるタスランノズルを使用することが好ましい。ノズル７により、極小のループ、タルミが形成され交絡された糸条は、デリベリーローラー８を経て、ワインダー９によりパッケージ１０として巻き取る。
【実施例】
【００３９】
以下、実施例により本発明をより具体的に説明する。ただし、本発明がこれら実施例により限定されるものではない。
【００４０】
＜ループおよびタルミの合計個数＞
ループヤーンの糸表面から０．３５ｍｍ以上および２．０ｍｍ以上突出したループおよびタルミの個数を光電型毛羽測定機（東レエンジニアリング株式会社製hairness counter DT-104型）を用い、糸速度５０ｍ／ｍｉｎ、走行張力０．８８ｃＮ／dtexの条件で２０分間測定し、１ｍ当たりのループおよびタルミの合計個数を求めた。
【００４１】
＜インナーのストレッチ性、サポート力、生地風合いの評価＞
出来上がったインナーのストレッチ性、サポート力、生地つっぱり感について、２０代から５０代の女性モニター５名に着用してもらい官能評価を実施した。ストレッチ性、サポート力、生地つっぱり感の評価点数結果の平均点を各評価点数として示す。
【００４２】
ストレッチ性評価点  ３：ストレッチ性が優れている
２：ストレッチ性がやや欠ける
１：ストレッチ性が欠ける
生地つっぱり感評価点  ３：常時、生地つっぱり感がない
２：運動時のみ生地つっぱり感を感じる
１：常時生地つっぱり感を感じる
生地風合い評価点  ３：さらさらとしたマイクロパウダー調のタッチ
２：パウダータッチがやや欠ける。
【００４３】
１：パウダータッチがなく、さらさら感がない。
【００４４】
［実施例１］
図２に示す工程上で、弾性繊維１として４４デシテックスのポリウレタン系弾性繊維を用い、フィラメント繊維２として３３デシテックス１０フィラメントのナイロン６６フィラメント仮ヨリ加工糸を、フィラメント繊維３として３３デシテックス６８フィラメントのナイロン６６フィラメント仮ヨリ加工糸を用いて、下記条件によりエアー加工を施し、ループヤーンを得た。
【００４５】
糸速    ：２５０ｍ／ｍｉｎ（デリベリーローラー８）
弾性繊維のプレドラフト：２．４
ノズル７  ：タスランノズル
フィードローラー５とデリベリーローラー８間のオーバーフィード：＋３％
フィードローラー６とデリベリーローラー８間のオーバーフィード：＋２５％
エアー圧力：０．４ＭＰａ
得られたループヤーンの０．３５ｍｍ以上および２．０ｍｍ以上のループおよびタルミの合計個数を表１に示す。
【００４６】
このループヤーン糸を用いてサントニー社製フライス成形ガーメントレングス丸編機サントニーＳＭ８８（８口給糸、１３インチ（≒３３ｃｍ）、２８ゲージ）で丸編地の婦人インナーを編成し、通常の酸性染料による染色を行った。
【００４７】
得られたインナーのストレッチ性、サポート力、生地風合いを表2に示す。
【００４８】
［実施例２］
図２に示す工程上で、弾性繊維１として２２デシテックスのポリウレタン系弾性繊維を用い、フィラメント繊維２およびフィラメント繊維３として５６デシテックス７２フィラメントのポリエチレンテレフタレート仮ヨリ加工糸を用いて、実施例１と同様に下記条件によりエアー加工を施し、ループヤーンを得た。
【００４９】
糸速    ：２５０ｍ／ｍｉｎ（デリベリーローラー８）
弾性繊維のプレドラフト：２．４
ノズル  ：タスランノズル
フィードローラー５とデリベリーローラー８間のオーバーフィード：＋３％
フィードローラー６とデリベリーローラー８間のオーバーフィード：＋２５％
エアー圧力：０．４ＭＰａ
得られたループヤーンの０．３５ｍｍ以上および２．０ｍｍ以上のループおよびタルミの合計個数を表１に示す。
【００５０】
このループヤーン糸を用いてサントニー社製フライス成形ガーメントレングス丸編機サントニーＳＭ８８（８口給糸、１３インチ（≒３３ｃｍ）、２８ゲージ）で丸編地の婦人インナーを編成し、通常の分散染料による染色を行った。
【００５１】
得られたインナーのストレッチ性、サポート力、生地風合いを表2に示す。
【００５２】
［実施例３］
図２に示す工程上で弾性繊維１として４４デシテックスのポリウレタン系弾性繊維を用い、フィラメント繊維２として３３デシテックス１０フィラメントのナイロン６６フィラメント仮ヨリ加工糸を、フィラメント繊維３として３３デシテックス６８フィラメントのナイロン６６フィラメント仮ヨリ加工糸を用いて、下記条件によりエアー加工を施し、ループヤーンを得た。
【００５３】
糸速    ：２５０ｍ／ｍｉｎ（デリベリーローラー８）
弾性繊維のプレドラフト：２．４
ノズル  ：交絡ノズル（スライドジェットノズル）
フィードローラー５とデリベリーローラー８間のオーバーフィード：＋３％
フィードローラー６とデリベリーローラー８間のオーバーフィード：＋１５％
エアー圧力：０．４ＭＰａ
得られたループヤーンの０．３５ｍｍ以上および２．０ｍｍ以上のループおよびタルミの合計個数を表１に示す。
【００５４】
このループヤーン糸を用いてサントニー社製フライス成形ガーメントレングス丸編機サントニーＳＭ８８（８口給糸、１３インチ（≒３３ｃｍ）、２８ゲージ）で丸編地の婦人インナーを編成し、通常の酸性染料による染色を行った。
【００５５】
得られたインナーのストレッチ性、サポート力、生地風合いを表2に示す。
【００５６】
［実施例４］
図２に示す工程上で、弾性繊維１として７８デシテックスのポリウレタン系弾性繊維を用い、フィラメント繊維２として青色に先染めした５６デシテックス２４フィラメントのサイドバイサイド型ポリエステル複合繊維（一方の構成成分はポリエチレンテレフタレートが主成分、他方の構成成分はポリトリメチレンテレフタレートが主成分）を、フィラメント繊維３として５６デシテックス４８フィラメントのナイロン６フィラメント仮ヨリ加工糸を用いて、下記条件によりエアー加工を施し、ループヤーンを得た。
【００５７】
糸速    ：２５０ｍ／ｍｉｎ（デリベリーローラー８）
弾性繊維のプレドラフト：２．４
ノズル  ：タスランノズル
フィードローラー５とデリベリーローラー８間のオーバーフィード：＋３％
フィードローラー６とデリベリーローラー８間のオーバーフィード：＋２５％
エアー圧力：０．４ＭＰａ
得られたループヤーンの０．３５ｍｍ以上および２．０ｍｍ以上のループおよびタルミの合計個数を表１に示す。
【００５８】
このループヤーン糸を用いてサントニー社製フライス成形ガーメントレングス丸編機サントニーＳＭ８８（８口給糸、１３インチ（≒３３ｃｍ）、２８ゲージ）で丸編地の婦人インナーを編成し、通常の酸性染料で黄色に染色を行った。
【００５９】
得られたインナーはシャンブレー調の外観を有した。このインナーのストレッチ性、サポート力、生地風合いを表2に示す。
【００６０】
［実施例５］
図２に示す工程上で、弾性繊維１として４４デシテックスのポリオレフィン系弾性繊維を用い、フィラメント繊維２として３３デシテックス１０フィラメントのナイロン６６フィラメント仮ヨリ加工糸を、フィラメント繊維３として３３デシテックス６８フィラメントのナイロン６６フィラメント仮ヨリ加工糸を用いて下記条件によりエアー加工を施し、ループヤーンを得た。
【００６１】
糸速    ：２５０ｍ／ｍｉｎ（デリベリーローラー８）
弾性繊維のプレドラフト：２．４
ノズル  ：タスランノズル
フィードローラー５とデリベリーローラー８間のオーバーフィード：＋３％
フィードローラー６とデリベリーローラー８間のオーバーフィード：＋１５％
エアー圧力：０．４ＭＰａ
得られたループヤーンの０．３５ｍｍ以上および２．０ｍｍ以上のループおよびタルミの合計個数を表１に示す。
【００６２】
このループヤーン糸を用いてサントニー社製フライス成形ガーメントレングス丸編機サントニーＳＭ８８（８口給糸、１３インチ（≒３３ｃｍ）、２８ゲージ）で丸編地の婦人インナーを編成し、通常の酸性染料による染色を行った。
【００６３】
得られたインナーのストレッチ性、サポート力、生地風合いを表2に示す。
【００６４】
［実施例６］
図２に示す工程上で、弾性繊維１として２００デシテックスのポリオレフィン系弾性繊維を用い、フィラメント繊維２およびフィラメント繊維３として８３デシテックス１４４フィラメントのポリエチレンテレフタレートフィラメント仮ヨリ加工糸を用いて、下記条件によりエアー加工を施し、ループヤーンを得た。
【００６５】
糸速    ：２５０ｍ／ｍｉｎ（デリベリーローラー８）
弾性繊維のプレドラフト：２．４
ノズル  ：タスランノズル
フィードローラー５とデリベリーローラー８間のオーバーフィード：＋３％
フィードローラー６とデリベリーローラー８間のオーバーフィード：＋２５％
エアー圧力：０．５５ＭＰａ
得られたループヤーンの０．３５ｍｍ以上および２．０ｍｍ以上のループおよびタルミの合計個数を表１に示す。
【００６６】
このループヤーン糸を用いてサントニー社製フライス成形ガーメントレングス丸編機サントニーＳＭ８８（８口給糸、１３インチ（≒３３ｃｍ）、２８ゲージ）で丸編地の婦人インナーを編成し、通常の分散染料による染色を行った。
【００６７】
得られたインナーのストレッチ性、サポート力、生地風合いを表2に示す。
【００６８】
［比較例１］
図２に示す工程上で、弾性繊維１として４４デシテックスのポリウレタン系弾性繊維を用い、フィラメント繊維２として３３デシテックス１０フィラメントのナイロン６６フィラメント仮ヨリ加工糸を、フィラメント繊維３として３３デシテックス６８フィラメントのナイロン６６フィラメント仮ヨリ加工糸を用いて下記条件によりエアー加工を施し、ループヤーンを得た。
【００６９】
糸速    ：２５０ｍ／ｍｉｎ（デリベリーローラー８）
弾性繊維のプレドラフト：２．４
ノズル  ：タスランノズル
フィードローラー５とデリベリーローラー８間のオーバーフィード：＋３％
フィードローラー６とデリベリーローラー８間のオーバーフィード：＋３％
エアー圧力：０．２５ＭＰａ
得られたループヤーンの０．３５ｍｍ以上および２．０ｍｍ以上のループおよびタルミの合計個数を表１に示す。
【００７０】
このループヤーン糸を用いてサントニー社製フライス成形ガーメントレングス丸編機サントニーＳＭ８８（８口給糸、１３インチ（≒３３ｃｍ）、２８ゲージ）で丸編地の婦人インナーを編成し、通常の酸性染料による染色を行った。
【００７１】
得られたインナーのストレッチ性、サポート力、生地風合いを表2に示す。
【００７２】
［比較例２］
図２に示す工程上で、弾性繊維１として４４デシテックスのポリウレタン系弾性繊維を用い、フィラメント繊維２として３３デシテックス１０フィラメントのナイロン６６フィラメント仮ヨリ加工糸を用い、フィラメント繊維３を用いずに下記条件によりエアー加工を施し、ループヤーンを得た。
【００７３】
糸速    ：２５０ｍ／ｍｉｎ（デリベリーローラー８）
弾性繊維のプレドラフト：２．４
ノズル  ：タスランノズル
フィードローラー５とデリベリーローラー８間のオーバーフィード：＋３％
フィードローラー６とデリベリーローラー８間のオーバーフィード：＋２５％
エアー圧力：０．４ＭＰａ
得られたループヤーンの０．３５ｍｍ以上および２．０ｍｍ以上のループおよびタルミの合計個数を表１に示す。
【００７４】
このループヤーン糸を用いてサントニー社製フライス成形ガーメントレングス丸編機サントニーＳＭ８８（８口給糸、１３インチ（≒３３ｃｍ）、２８ゲージ）で婦人インナーを編成し、通常の酸性染料による染色を行った。
【００７５】
得られたインナーのストレッチ性、サポート力、生地風合いを表2に示す。
【００７６】
［比較例３］
図２に示す工程上で、弾性繊維１として４４デシテックスのポリウレタン系弾性繊維を用い、フィラメント繊維２として３３デシテックス１０フィラメントのナイロン６６フィラメント仮ヨリ加工糸を、フィラメント繊維３として３３デシテックス６８フィラメントのナイロン６６フィラメント仮ヨリ加工糸を用いて下記条件によりエアー加工を施し、ループヤーンを得た。
【００７７】
糸速    ：２５０ｍ／ｍｉｎ（デリベリーローラー８）
弾性繊維のプレドラフト：２．４
ノズル  ：交絡ノズル
フィードローラー５とデリベリーローラー８間のオーバーフィード：＋３％
フィードローラー６とデリベリーローラー８間のオーバーフィード：＋３％
エアー圧力：０．２５ＭＰａ
得られたループヤーンの０．３５ｍｍ以上および２．０ｍｍ以上のループおよびタルミの合計個数を表１に示す。
【００７８】
このループヤーン糸を用いてサントニー社製フライス成形ガーメントレングス丸編機サントニーＳＭ８８（８口給糸、１３インチ（≒３３ｃｍ）、２８ゲージ）で丸編地の婦人インナーを編成し、通常の酸性染料による染色を行った。
【００７９】
得られたインナーのストレッチ性、サポート力、生地風合いを表2に示す。
【００８０】
［比較例４］
図２に示す工程上で、弾性繊維１を用いず、フィラメント繊維２として一方の構成成分がポリエチレンテレフタレートを主成分とし、他方の構成成分がポリトリメチレンテレフタレートを主成分とするサイドバイサイド型の５６デシテックス２４フィラメントのポリエステル系複合繊維を、フィラメント繊維３として７５デシテックス１４４フィラメントのポリエチレンテレフタレート仮ヨリ加工糸を用いて下記条件によりエアー加工を施し、ループヤーンを得た。
【００８１】
糸速    ：２５０ｍ／ｍｉｎ（デリベリーローラー８）
ノズル  ：タスランノズル
フィードローラー５とデリベリーローラー８間のオーバーフィード：＋５％
フィードローラー６とデリベリーローラー８間のオーバーフィード：＋２７％
エアー圧力：０．４５ＭＰａ
得られたループヤーンの０．３５ｍｍ以上および２．０ｍｍ以上のループおよびタルミの合計個数を表１に示す。
【００８２】
このループヤーン糸を用いてサントニー社製フライス成形ガーメントレングス丸編機サントニーＳＭ８８（８口給糸、１３インチ（≒３３ｃｍ）、２８ゲージ）で丸編地の婦人インナーを編成し、通常の分散染料による染色を行った。
【００８３】
得られたインナーのストレッチ性、サポート力、生地風合いを表2に示す。
【００８４】
【表１】
2010203016.tif 000003
【００８５】
【表２】
2010203016.tif 000004
【産業上の利用可能性】
【００８６】
本発明のループヤーンは、高次通過性に優れ、衣服などに使用する際、スパンライクな外観、マイクロパウダータッチの風合いを有し、ストレッチ性に優れた布帛を得られることができる。衣料用として、特に、アウター、スポーツウェアなどのストレッチ素材を提供することができるが、その応用範囲はこれらに限られるものではない。
【符号の説明】
【００８７】
Ｙ  本発明のループヤーン
（イ）弾性繊維
（ロ）フィラメント繊維
（ハ）ループ
（ニ）タルミ
１  弾性繊維
２  フィラメント繊維
３  フィラメント繊維
４  送り出しローラー
５  フィードローラー
６  フィードローラー
７  ノズル
８  デリベリーローラー
９  ワインダー
１０  パッケージ
【図１】
2010203016.tif 000005
【図２】
2010203016.tif 000006